СЫРЬЕВАЯ СМЕСЬ ДЛЯ ПРОИЗВОДСТВА АГЛОПОРИТА
CRUDE MIXTURE FOR MAKING AGLOPORITE

Изобретение относится к производству аглопорита, который может быть использован в качестве теплоизоляционной засыпки, а также в качестве заполнителя в бетоне.
Известна сырьевая смесь для производства аглопорита следующего состава, мас. %: горная порода 91,0-93,0; мылонафт 4,0-6,0; масло машинное 0,2-1,0; сода каустическая 0,7-3,5; уголь 0,01-0,05 [1].
Задача изобретения состоит в снижении температуры обжига аглопорита.
Технический результат достигается тем, что сырьевая смесь для производства аглопорита, содержащая горную породу, мылонафт, масло машинное, соду каустическую, уголь, в качестве горной породы содержит глину кирпичную при следующем соотношении компонентов, мас. %: глина кирпичная 91,3-92,4; мылонафт 2,0-3,0; масло машинное 0,1-0,2; сода каустическая 4,0-4,5; уголь 1,0-1,5.
Составы сырьевой смеси приведены в таблице.
Компоненты дозируют в требуемых количествах. По отдельности измельчают до порошкообразного состояния (остаток не более 2% на сите №063) уголь и пегматит. Все компоненты смешивают. Полученную смесь увлажняют до 18-23% и формуют из нее гранулы размером 20-40 мм, которые сушат до влажности не более 6% и обжигают при температуре 960-990°C.
Источник информации
1. SU 620453, C04B 14/10, 1978.